(57)【要約】【課題】ハロゲンフリー電線の酸化およびイオン化を防ぎ、ハロゲンフリー電線が劣化するのを防止する。【解決手段】ハロゲンフリー電線を形成する銅系金属からなる導体の外周面に、コーティングによりポリエチレンテレフタレート層（ＰＥＴ層）を設け、該ＰＥＴ層をポリオレフィン系絶縁樹脂のポリプロピレンを主成分とする絶縁被覆層で被覆しており、上記ＰＥＴ層で導体の活性化を防いで該ハロゲンフリー電線の酸化およびイオン化を防止する構成としている。【選択図】　図１
2004127836.tif 000002
【特許請求の範囲】
【請求項１】
銅系金属からなる導体の外周面に、ポリエチレンテレフタレート層（ＰＥＴ層）を設け、該ＰＥＴ層をポリオレフィン系絶縁樹脂を主成分とする絶縁被覆層で被覆していることを特徴とするハロゲンフリー電線。
【請求項２】
上記絶縁被覆層はポリプロピレンからなり、酸化防止剤および銅害防止剤を配合していない請求項１に記載のハロゲンフリー電線。
【請求項３】
上記ＰＥＴ層はポリエチレンテレフタレートを上記導体の外周面にコーティングして形成している請求項１または請求項２に記載のハロゲンフリー電線。
【請求項４】
請求項１乃至請求項３のいずれか１項に記載の上記ハロゲンフリー電線を複数本、あるいは該ハロゲンフリー電線と塩化ビニル被覆電線とを、塩化ビニル絶縁樹脂からなるテープあるいはチューブからなる外装材で結束し、上記塩化ビニル被覆電線の被覆層および上記外装材の塩化ビニルには酸化防止剤および銅害防止剤を配合していない電線の結束構造。
【発明の詳細な説明】
【０００１】
【発明が属する技術分野】
本発明は、ハロゲンフリー電線および電線の結束構造に関し、詳しくは、環境対策の点から用いられるハロゲンフリー電線の酸化防止を図るものである。
【０００２】
【従来の技術】
自動車等に配索されるワイヤハーネスに使用する電線は、一般に、複数の銅線からなる素線を束ねてポリ塩化ビニル（ＰＶＣ）樹脂を被覆したＰＶＣ電線が使用されている。銅線としては、焼きなました軟銅線のほか、錫めっき軟銅線が用いられている。また、上記電線を複数本束ねてテープ巻して結束して組み立てるワイヤハーネスでは、上記結束用のテープとしてＰＶＣテープが汎用されている。さらに、ワイヤハーネスの電線群の保護を図るため、外装材としてＰＶＣチューブ、ＰＶＣシートが広く使用されている。即ち、電線の絶縁被覆材の他、電線結束材、ワイヤハーネス保護材の素材としてＰＶＣ樹脂が広範に用いられている。
【０００３】
上記広く使用されてきたＰＶＣ電線について、近時、環境問題対策の一環として代替品の検討がなされており、例えば、導体に被覆する絶縁被覆材として、ＰＶＣに代えて、ノンハロゲンのポリオレフィンに難燃剤として無機の充填剤を多量に添加した絶縁被覆材で芯線を被覆したハロゲンフリー電線が提案されている。
本出願人も、特開２００２−２０８３１５号において、ハロゲン元素を含まない樹脂または該樹脂にハロゲン元素を含まない難燃剤を配合した樹脂組成物から選ばれたノンハロゲン難燃性樹脂材料からなるシートあるいはフィルムにより導体を被覆したハロゲンフリー電線を提供している。
【０００４】
【特許文献１】
特開２００２−２０８３１５号公報
【０００５】
【発明が解決しようとする課題】
しかしながら、図３（Ａ）に示すように、導体１ｂをハロゲン元素を含まないポリオレフィン系樹脂１ａで被覆したハロゲンフリー電線１に塩化ビニルからなるＰＶＣチューブ３を装着したり、図３（Ｂ）に示すように、複数の電線を集束してワイヤハーネスを形成する際、ハロゲンフリー電線１を、従来の塩化ビニル系絶縁樹脂２ａにより導線２ｂを被覆したＰＶＣ電線２と接触させて束ね、ＰＶＣテープ４で結束すると、ハロゲンフリー電線１が劣化しやすい問題がある。
この劣化は、ＰＶＣチューブ３に含有されている可塑剤がハロゲンフリー電線１に移行し、ポリオレフィン系樹脂１ａに配合された酸化防止剤および銅害防止剤が可塑剤に溶けて、この可塑剤が酸化防止剤および銅害防止剤をのせた状態で、酸化防止剤および銅害防止剤の濃度勾配の低いＰＶＣチューブ３に戻るため、ハロゲンフリー電線１の酸化およびイオン化が促進されることに因る。
【０００６】
そのため、ハロゲンフリー電線１の酸化およびイオン化を防止するために、該ポリオレフィン系絶縁樹脂１ａの酸化防止材および銅害防止剤の濃度と同程度の濃度となる酸化防止剤および銅害防止剤を塩化ビニル系絶縁樹脂２ａ及びＰＶＣチューブ３に配合して、酸化防止剤および銅害防止剤の濃度をそれぞれ均一にする方法が考えられる。しかしながら、この方法であると、塩化ビニル系絶縁樹脂２ａ及びＰＶＣチューブ３に酸化防止剤および銅害防止剤を多量に配合しなければならず、作業手数がかかると共に、コスト高になるという問題がある。
【０００７】
本発明は、上記問題に鑑みてなされたものであり、塩化ビニル被覆電線の被覆層および塩化ビニル絶縁樹脂からなる外装材に酸化防止剤を配合することなくハロゲンフリー電線の酸化およびイオン化を防止し、ハロゲンフリー電線の劣化を防止することを課題としている。
【０００８】
【課題を解決するための手段】
上記課題を解決するため、本発明は、銅系金属からなる導体の外周面に、ポリエチレンテレフタレート層（ＰＥＴ層）を設け、該ＰＥＴ層をポリオレフィン系絶縁樹脂を主成分とする絶縁被覆層で被覆していることを特徴とするハロゲンフリー電線を提供している。
【０００９】
上記絶縁被覆層はポリプロピレンからなり、酸化防止剤および銅害防止剤を配合していない。
【００１０】
上記構成とすると、ラジカル反応の起こりにくいポリエチレンテレフタレートからなるＰＥＴ層を導体の外周面に設けているので、このＰＥＴ層で銅の活性化を遮蔽することができ、ハロゲンフリー電線の酸化およびイオン化を防ぎ、劣化するのを防止することができる。
よって、ハロゲンフリー電線に添加する酸化防止剤および銅害防止剤が不要となるので、作業工数の削減及びコストの低減を図ることができる。
【００１１】
また、上記ＰＥＴ層はポリエチレンテレフタレートを上記導体の外周面にコーティングして形成している。
上記ポリエチレンテレフタレートのコーティング作業は、ハロゲンフリー電線を形成するラインと同一ライン上で行うことができるので、作業効率を低下させることがない。
【００１２】
上記ハロゲンフリー電線を複数本、あるいは該ハロゲンフリー電線と塩化ビニル被覆電線とを、塩化ビニル絶縁樹脂からなるテープあるいはチューブからなる外装材で結束し、上記塩化ビニル被覆電線の被覆層および上記外装材の塩化ビニルには酸化防止剤および銅害防止剤を配合していない。
なお、汎用されている塩化ビニル被覆電線に配合している程度の少量の酸化防止剤および銅害防止剤を配合してもよい。
【００１３】
上記のように、複数のハロゲンフリー電線を塩化ビニル絶縁樹脂からなるテープあるいはチューブからなる外装材で結束したり、ハロゲンフリー電線と塩化ビニル被覆電線とを塩化ビニル絶縁樹脂からなるテープあるいはチューブからなる外装材で結束すると、該外装材の可塑剤によりポリオレフィン系絶縁樹脂を主成分とする絶縁被覆層が酸化してしまうが、導体の外周面に設けたＰＥＴ層で銅の活性化を遮蔽することができるので、ハロゲンフリー電線の酸化およびイオン化を防ぎ、劣化するのを防止することができる。
よって、ハロゲンフリー電線に添加する酸化防止剤および銅害防止剤や外装材に添加する酸化防止剤が不要となるので、作業工数の削減及びコストの低減を図ることができる。
【００１４】
ハロゲンフリー電線の電線被覆材に使用されるベースポリマーとしては、ポリオレフィン系のプロピレンポリマー（ホモポリマー及びプロピレンランダム又はブロックコポリマー）、ポリエチレン（高密度ポリエチレン、直鎖状低密度ポリエチレン、低密度ポリエチレン、超低密度ポリエチレン等）、ポリブテンポリマー、エチレン共重合体（エチレン−酢酸ビニル共重合体、エチレン−アクリル酸エチル共重合体等）、ポリオレフィン系エラストマー（ポリプロピレン−エチレン／プロピレン共重合体等）又はこれら共重合体中の不飽和二重結合を水素添加により飽和した共重合体等が好適なものとして挙げられる。これらポリマーは、単独で又は２種以上の混合物として用いることができる。これに難燃剤として水酸化マグネシウム、水酸化アルミニウム等の金属水和物等のハロゲンを全く含まない難燃剤を添加している。
【００１５】
上記ハロゲンフリー電線とＰＶＣ電線の導体としては、焼きなましをした軟銅線のほか、錫めっき軟銅線が好適なものとして挙げられるが、タングステン線等でもよく、これらに限定されるものではない。
【００１６】
【発明の実施の形態】
以下、本発明の実施の形態を図面を参照して説明する。
図１は、本発明の第１実施形態のハロゲンフリー電線１０を示す。
ハロゲンフリー電線１０は、導線１０ａの外周面にポリエチレンテレフタレートをコーティングしてポリエチレンテレフタレート層（ＰＥＴ層）１０ｂを設け、該ＰＥＴ層１０ｂをポリプロピレンからなる絶縁被覆層１０ｃで被覆している。
本実施形態では、このハロゲンフリー電線１０に塩化ビニル絶縁樹脂からなるＰＶＣチューブ１１を外装している。
なお、ハロゲンフリー電線１０の絶縁被覆層１０ｃとＰＶＣチューブ１１には、酸化防止剤および銅害防止剤を配合していない。
【００１７】
上記構成とすると、ＰＶＣチューブ１１に含有されている可塑剤により絶縁被覆層１０ｃが酸化してしまうが、導体１０ａの外周面に設けたＰＥＴ層１０ｂで銅の活性化を遮蔽することができるので、導体１０ａの酸化およびイオン化を防ぎ、劣化するのを防止することができる。
よって、ハロゲンフリー電線１０に添加する酸化防止剤および銅害防止剤やＰＶＣチューブ１１に添加する酸化防止剤が不要となるので、作業工数の削減及びコストの低減を図ることができる。
【００１８】
図２は、本発明の第２実施形態の電線群２０を示す。
電線群２０は、上記第１実施形態と同様のハロゲンフリー電線１１を２本と、塩化ビニル絶縁樹脂からなる絶縁被覆層２１ｂにより導線２１ａを被覆した３本のＰＶＣ電線２１を集束して、ＰＶＣテープ２２で結束している。
なお、ハロゲンフリー電線１０の絶縁被覆層１０ｃ、ＰＶＣ電線２１の絶縁被覆層２１ｂおよびＰＶＣテープ２２には、酸化防止剤および銅害防止剤を配合していない。
【００１９】
上記構成とすると、ＰＶＣ電線２１の絶縁被覆層２１ｂおよびＰＶＣテープ２２に含有されている可塑剤によりハロゲンフリー電線１０の絶縁被覆層１０ｃが酸化してしまうが、導体１０ａの外周面に設けたＰＥＴ層１０ｂで銅の活性化を遮蔽することができるので、導体１０ａの酸化およびイオン化を防ぎ、劣化するのを防止することができる。
よって、ハロゲンフリー電線１０に添加する酸化防止剤および銅害防止剤やＰＶＣ電線２１の絶縁被覆層２１ｂおよびＰＶＣテープ２２に添加する酸化防止剤が不要となるので、作業工数の削減及びコストの低減を図ることができる。
【００２０】
【発明の効果】
以上の説明より明らかなように、本発明によれば、ラジカル反応の起こりにくいポリエチレンテレフタレートからなるＰＥＴ層を導体の外周面に設けているので、このＰＥＴ層で銅の活性化を遮蔽することができ、ハロゲンフリー電線の酸化およびイオン化を防ぎ、劣化するのを防止することができる。
よって、ハロゲンフリー電線に添加する酸化防止剤および銅害防止剤が不要となるので、作業工数の削減及びコストの低減を図ることができる。
【００２１】
また、複数のハロゲンフリー電線を塩化ビニル絶縁樹脂からなるテープあるいはチューブからなる外装材で結束する場合、または、ハロゲンフリー電線と塩化ビニル被覆電線とを塩化ビニル絶縁樹脂からなるテープあるいはチューブからなる外装材で結束する場合には、該外装材の可塑剤によりポリオレフィン系絶縁樹脂を主成分とするハロゲンフリー電線の絶縁被覆層が酸化してしまうが、導体の外周面に設けたＰＥＴ層で銅の活性化を遮蔽することができるので、ハロゲンフリー電線の酸化およびイオン化を防ぎ、劣化するのを防止することができる。
【図面の簡単な説明】
【図１】本発明の第１実施形態の電線群を示す断面図である。
【図２】本発明の第２実施形態の電線群を示す断面図である。
【図３】（Ａ）（Ｂ）は従来の問題点を示す図面である。
【符号の説明】
１０　ハロゲンフリー電線
１０ｂ　ポリエチレンテレフタレート層（ＰＥＴ層）
１１　ＰＶＣチューブ
２０　電線群
２１　ＰＶＣ電線
２２　ＰＶＣテープ
【図１】
2004127836.tif 000003
【図２】
2004127836.tif 000004
【図３】
2004127836.tif 000005